(57)【特許請求の範囲】
【請求項１】
ポリ乳酸と、オレフィン系樹脂と竹繊維とから構成され、前記ポリ乳酸と前記オレフィン系樹脂とはアロイ化されたスピーカ用振動板。
【請求項２】
前記オレフィン系樹脂はポリプロピレンとした請求項１記載のスピーカ用振動板。
【請求項３】
前記竹繊維の繊維長は０．２ｍｍ以上で、かつ５ｍｍ以下とした請求項１記載のスピーカ用振動板。
【請求項４】
前記竹繊維の含有量が５重量％以上で、かつ５５重量％以下とした請求項１記載のスピーカ用振動板。
【請求項５】
前記竹繊維の含有量が５重量％以上で、かつ３０重量％以下とし、かつ面厚が０．３ｍｍ以下である請求項４記載のスピーカ用振動板。
【請求項６】
平均繊維径が１０μｍ以下であるミクロフィブリル状態まで微細にした竹繊維をさらに含む請求項１記載のスピーカ用振動板。
【請求項７】
さらに竹粉を含む請求項１記載のスピーカ用振動板。
【請求項８】
さらに竹炭を含む請求項１記載のスピーカ用振動板。
【請求項９】
強化材をさらに含む請求項１記載のスピーカ用振動板。
【請求項１０】
磁気回路と前記磁気回路に結合されたフレームと、ポリ乳酸と、オレフィン系樹脂と竹繊維とから構成され、前記フレームの外周部に結合された振動板と、前記振動板に結合されるとともに、その一部が前記磁気回路から発生する磁束の作用範囲内に配置されたボイスコイルとを備えたスピーカにおいて、前記ポリ乳酸と前記オレフィン系樹脂とはアロイ化されたスピーカ。
【請求項１１】
アンプと、このアンプから給電される請求項１０記載のスピーカと、を備えた電子機器。
【請求項１２】
移動手段と、この移動手段に搭載された請求項１０記載のスピーカと、を備えた装置。
【発明の詳細な説明】
【技術分野】
【０００１】
本発明は各種音響機器や映像機器に使用されるスピーカ用振動板やこれを用いたスピーカおよびステレオセットやテレビセット等の電子機器および装置に関するものである。
【背景技術】
【０００２】
従来の技術を図６により説明する。
【０００３】
図６は、従来の射出成形による樹脂製のスピーカ用振動板の断面図である。
【０００４】
図６に示すように、スピーカ用振動板３１はポリプロピレン等の樹脂を使用して、あらかじめ形状設定された金型に、樹脂ペレットを熱溶解させて射出成形して得ていた。
【０００５】
これらの射出成形による樹脂材料の種類としては、ポリプロピレン等の単一材料が一般的によく使用されている。
【０００６】
このほか、振動板としての物性値の調整、すなわちスピーカとしての特性や音質の調整を目的として、種類の異なる樹脂を使用したブレンドタイプのものも存在していた。
【０００７】
さらに、これら樹脂では調整が難しい物性値の調整については、マイカ等の強化材を混入して物性値の調整、スピーカとしての特性や音質の調整を実施していた。
【０００８】
しかし、これらはベースの樹脂であるポリプロピレンが石油原料であるために、環境負荷が大きかった。
【０００９】
そのため、近年、脱石油化学の動きの中で植物原料であるポリ乳酸を樹脂として使用する検討が盛んに実施されている。
【００１０】
なお、この出願の発明に関する先行技術文献情報としては、例えば、特許文献１が知られている。
【特許文献１】特開２００５−２６０５４６号公報
【発明の開示】
【発明が解決しようとする課題】
【００１１】
従来のポリ乳酸を使用したスピーカ用振動板においては、耐熱性不足により高信頼性が実現できず、また強度不足や音速が低く、内部損失も小さいという点から音質面でも課題を残していた。
【００１２】
また、従来のポリプロピレン樹脂は焼却廃棄時に発生する二酸化炭素量が多いために環境負荷が大きいという課題を有していた。
【００１３】
本発明は前記課題を解決し、環境負荷を少なくした高音質なスピーカ用振動板を提供することを目的とするものである。
【課題を解決するための手段】
【００１４】
上記目的を達成するために、本発明は、ベースの樹脂に植物原料樹脂のポリ乳酸と石油原料のオレフィン系樹脂をアロイ化させた樹脂を使用し、さらに音質をコントロールする目的で竹繊維を加えてスピーカ用振動板を構成している。
【００１５】
この構成により、ポリ乳酸の課題である耐熱性を向上させ、音速が高く、内部損失の大きいスピーカ用振動板が可能となる。そのため、従来の樹脂振動板より環境負荷を少なくしながら高音質なスピーカ用振動板が可能となる。
【発明の効果】
【００１６】
以上のように本発明は、オレフィン系樹脂と植物原料のポリ乳酸をアロイ化させた樹脂と、竹繊維とからスピーカ用振動板を構成している。
【００１７】
この構成により、ポリ乳酸の課題である耐熱性を向上させ、音速が高く、内部損失の大きいスピーカ用振動板が可能となる。
【００１８】
また、この構成により振動板材料に占める植物原料の割合が多くなるため、石油原料が減少する。
【００１９】
従って、植物原料の樹脂と、オレフィン系樹脂と竹繊維とから構成したスピーカ用振動板は従来の樹脂振動板より環境負荷を低減できるといえる。
【００２０】
そのため、本発明のスピーカ用振動板は環境負荷を低減した高音質なスピーカ用振動板を得ることができる。
【発明を実施するための最良の形態】
【００２１】
以下、本発明の実施の形態について図面を用いて説明する。
【００２２】
（実施の形態１）
以下、実施の形態１を用いて、本発明の特に請求項１から請求項１１に記載の発明について説明する。
【００２３】
図１は、本発明の一実施の形態の振動板の断面図を示したもの、図２は、本発明の一実施の形態の振動板の平面図を示したものである。
【００２４】
図１および図２に示すように、振動板１は、植物原料樹脂とオレフィン樹脂をアロイ化させた樹脂をベース樹脂としている。植物原料樹脂にはポリ乳酸１Ａ、オレフィン系樹脂にはポリプロピレン１Ｂをアロイ化させたベース樹脂１Ｃに竹繊維１Ｄを均一に分散させた材料を射出成形して構成している。
【００２５】
この構成により、課題であった耐熱性が向上する。また、オレフィン系樹脂にポリプロピレン１Ｂを使用することで、ベース樹脂１Ｃはポリ乳酸１Ａよりも比重が小さくなるため、ポリ乳酸ベースのスピーカ用振動板と較べて軽量化が達成でき、音響性能で重要なファクターの一つである音圧アップに繋がる。また、竹繊維１Ｄを使用することで、弾性率と内部損失の向上に加えて、さらに軽量化を図ることができる。しかも竹繊維１Ｄは脱臭効果も大きく、植物繊維特有の臭いもないため、車載用スピーカや室内オーディオにおいても広範囲で使用することができる。
【００２６】
また、音質コントロールに竹繊維を使用することで物性を調整する効果だけでなく、植物度が大きくなり、環境負荷を低減しながら、音質向上を図ることができる。ここで言う植物度とは植物原料からなる材料の重量％を示し、スピーカ用振動板に含まれる植物原料の樹脂と植物繊維のトータルの重量％のことである。植物度が大きくなると環境負荷が少なくなる理由としては、振動板の焼却廃棄時に発生する二酸化炭素は、石油原料の場合は新たに二酸化炭素を発生させることを意味するが、植物は光合成により二酸化炭素を吸収するため、焼却廃棄時に発生する二酸化炭素の一部は植物がもともと保持していた二酸化炭素も含まれるために、正味の二酸化炭素の排出量を低減することが可能となるためである。
【００２７】
混入する竹繊維の繊維長は０．２ｍｍ以上で、かつ５ｍｍ以下が望ましい。
【００２８】
この繊維長の範囲内の竹繊維を用いることにより、ベース樹脂１Ｃと竹繊維１Ｄを複合化したときの効果が効率よく発揮される。
【００２９】
竹繊維の繊維長が０．２ｍｍより短い場合は、竹繊維の効果を効率よく出すことができなくなり高弾性率が期待できない。また、竹繊維の繊維長が５ｍｍより長くなると振動板を薄肉にした際に外観を損なうことになる。従って高性能で高品位なスピーカ用振動板を得るためには竹繊維の繊維長は０．２ｍｍ以上で、かつ５ｍｍ以下を選定するのが好ましい。
【００３０】
また、混入する竹繊維の量は５重量％以上で、かつ５５重量％以下が望ましいが、より望ましくは１０重量％以上、３０重量％以下である。
【００３１】
竹繊維が５重量％以下であると竹繊維の効果が顕著に現れず、５５重量％以上になると樹脂中への竹繊維の均一分散が困難となる。
【００３２】
特に、３０重量％以上の竹繊維を含むと樹脂の流動性が低いことから射出成形で面厚が０．３ｍｍ以下の振動板を得ることが困難になる。
【００３３】
また、竹繊維は平均繊維径が１０μｍ以下のミクロフィブリル状態まで微細化された竹繊維をさらに含むことがより好ましい。
【００３４】
ミクロフィブリル状態まで微細化された竹繊維が存在することにより竹繊維の絡み合いが強くなるため強度が向上する。そのため弾性率も向上し、より高音質が実現可能となる。
【００３５】
また、一般に繊維は繊維長Ｌと繊維径Ｄの比であるアスペクト比（Ｌ／Ｄ）が大きい方が高弾性であり、ミクロフィブリル状態まで微細にした竹繊維はアスペクト比が大きいため高弾性率が望める。
【００３６】
その上、部分的にミクロフィブリル状態まで微細にした竹繊維が存在することで、繊維間の結合が強固になるという効果もあり、これらが相乗して高弾性率となる。
【００３７】
また、竹繊維を多くして、より自然で明るい音色にしたい場合は竹繊維の一部またはすべてに竹粉を使用してもよい。前述で述べた竹繊維の含有量が３０重量％を超えると成形が困難になる欠点も竹粉を活用することで軽減され、粉末状でない竹繊維と竹粉のトータルの含有量が５５重量％以下の場合は容易に射出成形が可能である。
【００３８】
しかも、材料の植物度が大きくなるために、環境負荷を少なくしながら高音質なスピーカ用振動板を得ることができる。ここで言う植物度とはトウモロコシなどから製造される植物原料樹脂と竹繊維などの植物繊維の総重量パーセントを指し、いかに石油原料材料を使用せずに温室効果ガスである二酸化炭素の排出量を低減できるかの一つの目安となる。
【００３９】
さらに竹炭を混入させてもよい。ここで言う竹炭とは竹材をあらかじめ適度な大きさまでカットして約８００℃の高温で炭化してから、粉砕した粒状材料を指す。竹炭は弾性率を向上させる役目があるだけでなく、従来の黒系色のスピーカ用振動板に使用している炭素系の顔料を使用せずに、高品位な外観を実現できる。従って、竹炭を使用することより高性能で高品位なスピーカ用振動板を得ることができる。
【００４０】
また、竹炭は原料が植物繊維であることから、植物度も大きくなり環境負荷をさらに低減しながら、高性能、高品位を実現できる。
【００４１】
さらに強化材を含んでもよい。強化材には、マイカやタルクの天然鉱物を使用できる。また、マイカやタルクはポリ乳酸の結晶化を促進させるための核剤としても効果を示し、振動板の成形サイクルを短縮でき、また耐熱性を向上させることができる。
【００４２】
また、強化材にさらにポリ乳酸を混入してもよい。ポリ乳酸はそれ自体の弾性率が高く、流動性も高い。植物度を大きくして、流動性を低減させずに弾性率を向上させることが可能であるため、より環境負荷の少ない高音質なスピーカ用振動板を得ることができる。
【００４３】
以下に本発明の実施例を記載するが、この実施例が本発明の範囲を何ら限定するものではない。
【００４４】
（実施例１）
ポリ乳酸の含有量が３０重量％、ポリプロピレンの含有量が３０重量％、竹繊維の含有量が１０重量％、竹炭の含有量が５重量％、マイカの含有量が２５重量％の組成から成る植物度４５％の材料を溶融混練して樹脂ペレットを作製し、２００℃の成形温度で射出成形し、１６ｃｍ口径のスピーカ用振動板を得た。
【００４５】
（比較例１）
ポリ乳酸のみの植物度１００％の材料で実施例１と同様にスピーカ用振動板を得た。
【００４６】
（比較例２）
ポリプロピレンの含有量が７５重量％、マイカの含有量が２５重量％の組成から成る植物度０％の材料で実施例１と同様にスピーカ用振動板を得た。
【００４７】
〈物性評価〉
上記振動板の比重を測定した。そして、その一部である３２ｍｍ×５ｍｍの大きさの試料を抽出して弾性率、内部損失、音速を測定した。これらの測定結果を下表に示す。
【００４８】
【表１】
0005018383.tif 000002
【００４９】
当該表から、実施例のスピーカ用振動板は比較例１のスピーカ用振動板に比べて、音速も内部損失も向上していることが明らかであり、より高音質化傾向にある。
【００５０】
また、比較例２のスピーカ用振動板は従来の工業製品である石油原料樹脂のポリプロピレンに強化材としてマイカを２５重量％含んでいる振動板であるが、その比較例２と比べても音速と内部損失が向上しており、なおかつ植物度が大きいことから実施例のスピーカ用振動板は環境負荷を低減した高音質なスピーカ用振動板であるといえる。
【００５１】
〈耐熱性評価〉
実施例１、比較例１、比較例２に対して温度１００℃の雰囲気中で、２４０時間恒温槽に放置し、耐熱性を評価した。
【００５２】
比較例１のみ振動板の外周が波打ち変形が確認されたが、実施例１、比較例２には変形がみられなかった。
【００５３】
以上のように本発明は、植物原料の樹脂と、オレフィン系樹脂と竹繊維とからスピーカ用振動板を構成することにより、従来のポリ乳酸の欠点である耐熱性不足や強度不足が改善できるとともに、音速と内部損失が向上して、より高音質なスピーカ用振動板が実現できる。
【００５４】
また、一般的に工業製品に使用されている樹脂振動板と比較しても音速と内部損失が向上し、植物度も大きくなっているため環境負荷を少なくしながら、高音質なスピーカ用振動板を得ることができる。
【００５５】
（実施の形態２）
以下、実施の形態２を用いて、本発明の特に請求項１２に記載の発明について説明する。
【００５６】
図３は、本発明の一実施の形態のスピーカの断面図を示したものである。
【００５７】
図３に示すように、着磁されたマグネット２を上部プレート３およびヨーク４により挟み込んで内磁型の磁気回路５を構成している。
【００５８】
この磁気回路５のヨーク４にフレーム７を結合している。このフレーム７の周縁部に、請求項１から請求項１１記載のいずれか一つの振動板１の外周をエッジ９を介して接着している。そして、この振動板１の中心部にボイスコイル８の一端を結合するとともに、反対の一端を上記磁気回路５の磁気ギャップ６にはまり込むように結合して構成している。
【００５９】
以上は、内磁型の磁気回路５を有するスピーカについて説明したが、これに限定されず、外磁型の磁気回路を有するスピーカに適用してもよい。
【００６０】
この構成により、実施の形態１において説明したように、環境負荷を低減した高音質なスピーカを実現することができる。
【００６１】
（実施の形態３）
以下、実施の形態３を用いて、本発明の特に請求項１３記載の発明について説明する。
【００６２】
図４は、本発明の一実施の形態の電子機器であるオーディオ用のミニコンポシステムの外観図を示したものである。
【００６３】
スピーカ１０はエンクロジャー１１に組込まれてスピーカシステム２１が構成されている。アンプ１２はスピーカシステム２１に入力する電気信号の増幅回路を含む。プレーヤ等の操作部１３はアンプ１２に入力されるソースを出力する。電子機器であるオーディオ用のミニコンポシステム１４は、このようにアンプ１２、操作部１３、スピーカシステム２１を有する。アンプ１２、操作部１３、エンクロジャー１１は、ミニコンポシステム１４の本体部である。すなわちスピーカ１０は、ミニコンポシステム１４の本体部に装着されている。またスピーカ１０のボイスコイル８は、本体部のアンプ１２から給電されて振動板１から音を発する。この構成により、従来では実現できなかった環境負荷が少なく、高音質で高品位を可能としたミニコンポシステム１４が得られる。
【００６４】
なおスピーカ１０の機器への応用として、オーディオ用のミニコンポシステム１４について説明したが、これに限定されない。持運び可能なポータブル用のオーディオ機器やゲーム機器等への応用も可能である。さらに、液晶テレビやプラズマディスプレイテレビ等の映像機器、携帯電話等の情報通信機器、コンピュータ関連機器等の電子機器に広く応用、展開が可能である。
【００６５】
（実施の形態４）
以下、実施の形態４を用いて、本発明の特に請求項１４に記載の発明について説明する。
【００６６】
図５は、本発明の一実施の形態の装置である自動車１５の断面図を示したものである。
【００６７】
図５に示すように、本発明のスピーカ１０をリアトレイやフロントパネルに組込んで、カーナビゲーションやカーオーディオの一部として使用して自動車１５を構成したものである。
【００６８】
この構成とすることにより、スピーカ１０の特長を活かし、環境負荷を少なくしながら、高音質で優れたデザインを図ることが可能となり、このスピーカ１０を搭載した自動車等の装置の環境負荷も低減することができる。
【産業上の利用可能性】
【００６９】
本発明にかかるスピーカ用振動板、スピーカ、電子機器および装置は、環境負荷を低減し、良好な音つくりが必要な映像音響機器や情報通信機器等の電子機器、さらには自動車等の装置に適用できる。
【図面の簡単な説明】
【００７０】
【図１】本発明の一実施の形態におけるスピーカ用振動板の断面図
【図２】本発明の一実施の形態におけるスピーカ用振動板の平面図
【図３】本発明の一実施の形態におけるスピーカの断面図
【図４】本発明の一実施の形態における電子機器の外観図
【図５】本発明の一実施の形態における装置の断面図
【図６】従来のスピーカの断面図
【符号の説明】
【００７１】
１  振動板
１Ａ  ポリ乳酸
１Ｂ  ポリプロピレン
１Ｃ  ベース樹脂
１Ｄ  竹繊維
２  マグネット
３  上部プレート
４  ヨーク
５  磁気回路
６  磁気ギャップ
７  フレーム
８  ボイスコイル
９  エッジ
１０  スピーカ
１１  エンクロジャー
１２  アンプ
１３  プレーヤ
１４  ミニコンポシステム
１５  自動車
【図１】
0005018383.tif 000003
【図２】
0005018383.tif 000004
【図３】
0005018383.tif 000005
【図４】
0005018383.tif 000006
【図５】
0005018383.tif 000007
【図６】
0005018383.tif 000008